실시 예 및 비교 예의 실리콘 함유량 은 실시 예 1 이 0 . 1 ppm , 비 교예 1 이 0 . 1 ppm , 비 교예 2 가 2 . 3 ppm 이 었 다 . 실시 예 1 의 한쪽 면 의 비 착색 불연속 영역 수 는 1000 ㎡ 당 8 개 이 고 , 나머지 한쪽 면 은 1000 ㎡ 당 11 개 이 었 다 . 비 교예 1 의 한쪽 면 의 비 착색 불연속 영역 수 는 1000 ㎡ 당 8 개 이 고 , 나머지 한쪽 면 은 1000 ㎡ 당 16 개 이 었 다 . 실시 예 및 비 교예 에서 얻 은 유리판 용 합지 의 유리판 에 대한 전사 를 수송 테스트 로 확인 한 결과 , 실시 예 1 의 합지 를 사용 한 유리판 을 사용 한 액정 패널 의 어레이 형성 시 에 는 , 컬러 필름 의 단선 이 확인 되 지 않 았 다 . 한편 , 비 교예 1 및 비 교예 2 의 유리판 용 합지 를 사용 한 유리판 을 사용 한 액정 페널의 어레이 형성 시 에 는 컬러 필름 의 단선 이 확인 되 었 다 .